도 3 은 예 를 들 어 실시 예 3 으 로부터 수득 되 는 바 와 같 은 결정질 형태 C 의 화합물 의 X - 선 분말 회절 다이어그램 을 나타낸다 . X - 선 회절 다이어그램 은 다이어그램 에서 의 최대 강도 피크 와 비교 하 여 , 지시 된 굴절각 2 θ ( 10 % 초과 의 상대 적 인 강도 를 갖 는 범위 3 - 33 ° 2 θ 로부터 선택 된 피크 가 보 고 됨 ) 에서 하 기 의 백분율 ( 괄호 안 에 제시 된 상대 적 인 피크 강도 ) 의 상대 적 인 강도 를 갖 는 피크 를 나타낸다 : 7 . 8 ° ( 23 %), 9 . 7 ° ( 42 %), 15 . 7 ° ( 37 %), 17 . 2 ° ( 16 %), 17 . 8 ° ( 15 %), 18 . 8 ° ( 26 %), 19 . 8 ° ( 71 %), 20 . 1 ° ( 51 %), 20 . 6 ° ( 15 %), 21 . 6 ° ( 15 %), 22 . 0 ° ( 100 %), 23 . 4 ° ( 27 %), 23 . 6 ° ( 40 %), 24 . 1 ° ( 23 %), 24 . 5 ° ( 16 %), 25 . 1 ° ( 13 %), 25 . 3 ° ( 39 %), 25 . 7 ° ( 28 %), 26 . 8 ° ( 19 %), 27 . 1 ° ( 16 %), 28 . 5 ° ( 31 %), 30 . 8 ° ( 13 %) 및 30 . 8 ° ( 13 %).